(57)【要約】【課題】本発明は、ポリイミドシームレスベルトの製造方法において、製造されるポリイミドシームレスベルトの外観不良の発生および長期間使用時のベルト表面の不均一性の発現を低減させうる手段を提供する。【解決手段】本発明は、円筒状金型の内周面または外周面にポリアミド酸および導電性フィラーを含む塗布液を塗布して塗膜を形成し、前記塗膜を加熱して熱イミド化処理することを含むポリイミドシームレスベルトの製造方法であって、  前記熱イミド化処理は、前記円筒状金型の前記回転軸方向の塗膜の任意の位置の、前記回転軸方向と直交する平面上における、塗膜形成面の断面円周上の任意の位置との距離が等しくなるよう配置される加熱手段により、前記塗膜形成面とは反対の面側から前記円筒状金型を加熱して昇温し、  平均温度３００℃以上、かつ前記平均温度に対する面内温度分布の割合が２％以下の状態で行うことを含む、ポリイミドシームレスベルトの製造方法に関する。【選択図】図２Ａ
2018200438.tif 000002
【特許請求の範囲】
【請求項１】
円筒状金型の内周面または外周面にポリアミド酸および導電性フィラーを含む塗布液を塗布して塗膜を形成し、前記塗膜を加熱して熱イミド化処理することを含むポリイミドシームレスベルトの製造方法であって、
前記熱イミド化処理は、前記円筒状金型の回転軸方向の塗膜の任意の位置の、前記回転軸方向と直交する平面上における、塗膜形成面の断面円周上の任意の位置との距離が等しくなるよう配置される加熱手段により、塗膜形成面とは反対の面側から前記円筒状金型を加熱して昇温し、
平均温度３００℃以上、かつ前記平均温度に対する面内温度分布の割合が２％以下の状態で行うことを含む、ポリイミドシームレスベルトの製造方法。
【請求項２】
前記塗膜の形成において、前記円筒状金型の外周面に前記塗膜を形成し、
前記円筒状金型の加熱において、前記円筒状金型の内周面から加熱する、請求項１に記載の製造方法。
【請求項３】
前記加熱手段が、前記円筒状金型の前記回転軸方向の塗膜の任意の位置の、前記回転軸方向と直交する平面上における、前記塗膜形成面の断面円周上の任意の位置からの距離が等しくなるよう、前記回転軸を中心としてらせん状に巻かれたコイルを用いた誘導加熱手段である、請求項２に記載の製造方法。
【請求項４】
前記塗膜の形成から前記熱イミド化処理までの工程を同一の前記円筒状金型上で実施する、請求項１〜３のいずれか１項に記載の製造方法。
【請求項５】
前記塗膜の形成において、前記円筒状金型を回転させながら前記塗布液をノズルにより連続的に供給し、前記ノズルを前記円筒状金型の前記回転軸方向に移動させることにより、前記塗布液をらせん状に塗布して塗膜を形成する、請求項１〜４のいずれか１項に記載の製造方法。
【請求項６】
前記ポリイミドシームレスベルトが中間転写ベルトである、請求項１〜５のいずれか１項に記載の製造方法。
【発明の詳細な説明】
【技術分野】
【０００１】
本発明はポリイミドシームレスベルトの製造方法に関する。
【背景技術】
【０００２】
電子写真方式の画像形成装置は、オフィス向けの複写機、プリンターに加えて、最近では、軽印刷と呼ばれる印刷分野にまで普及し、版を起こさずに数千枚レベルのプリントを短時間で行えるというメリットから注目されるようになってきた。
【０００３】
電子写真方式の画像形成装置においては、転写搬送ベルト、中間転写ベルト、転写定着ベルト等、様々な用途でシームレスベルトが用いられている。例えば、電子写真方式の画像形成方法の一つに、感光体上に形成されたトナー画像を中間転写体上に転写し、中間転写体より記録媒体上に二次転写する工程を経て画像形成を行うものがある。そして、中間転写体の実施形態の一つに、樹脂製のシームレスベルト（無端ベルト）を用いた中間転写ベルトがある。
【０００４】
シームレスベルトの製造方法としては、例えば、円筒状金型の内周面や外周面に樹脂溶液を一定の厚みに塗布して塗膜を形成した後、塗膜を加熱し溶液を蒸発させ、必要に応じてさらに硬化する方法が知られている。
【０００５】
特許文献１には、特定構造のポリアミック酸（ポリアミド酸）と、特定化合物とを含む塗布液を用いたポリイミドシームレスベルトの製造方法が開示されている。ここでは、塗布液を円筒状金型の内周面または外周面に塗布して塗膜を得た後、塗膜を金型ごとオーブンへ移して２００℃以上４５０℃以下で加熱し、イミド化反応を進行させることが開示されている。
【０００６】
特許文献２には、導電剤を分散させた塗布液を用いた、各層の乾燥温度条件が異なる２層構造のポリイミドシームレスベルトの製造方法が開示されている。ここでは、塗布液を円筒状金型の内周面へ塗布、流延して塗膜を得た後、同じ塗布液を塗膜上へさらに塗布、流延して塗膜の積層体を形成し、続いて積層体を加熱し、イミド化反応を進行させることが開示されている。加熱は、積層体を金型ごと加熱炉へ移して２５０℃以上４５０℃以下で加熱することによって行うものである。
【先行技術文献】
【特許文献】
【０００７】
【特許文献１】特開２００６−０１６５９２号公報
【特許文献２】特開２０１４−１３７４８６号公報
【発明の概要】
【発明が解決しようとする課題】
【０００８】
しかしながら、特許文献１および特許文献２に係る製造方法で製造したポリイミドシームレスベルトは、外観不良の発生頻度が高く、また外観不良が目視で確認されずとも長期使用によるベルト表面の不均一性の発現が問題となっていた。ここで、ベルト表面の不均一性の発現の一例としては、ポリイミドシームレスベルトを中間転写ベルトとして使用した際にハーフトーン出力画像の色ムラの発生が挙げられる。
【０００９】
そこで本発明は、ポリイミドシームレスベルトの製造方法において、製造されるポリイミドシームレスベルトの外観不良の発生および長期間使用時のベルト表面の不均一性の発現を低減させうる手段を提供することを目的とする。
【課題を解決するための手段】
【００１０】
本発明の上記課題は、以下の手段により解決される。
【００１１】
円筒状金型の内周面または外周面にポリアミド酸および導電性フィラーを含む塗布液を塗布して塗膜を形成し、前記塗膜を加熱して熱イミド化処理することを含むポリイミドシームレスベルトの製造方法であって、
前記熱イミド化処理は、前記円筒状金型の前記回転軸方向の塗膜の任意の位置の、前記回転軸方向と直交する平面上における、塗膜形成面の断面円周上の任意の位置との距離が等しくなるよう配置される加熱手段により、塗膜形成面とは反対の面側から前記円筒状金型を加熱して昇温し、
平均温度３００℃以上、かつ前記平均温度に対する面内温度分布の割合がかつ前記平均温度に対する面内温度分布の割合が２％以下の状態で行うことを含む、ポリイミドシームレスベルトの製造方法。
【発明の効果】
【００１２】
本発明によれば、ポリイミドシームレスベルトの製造方法において、製造されるポリイミドシームレスベルトの外観不良の発生および長期間使用時のベルト表面の不均一性の発現を低減させうる手段が提供される。
【図面の簡単な説明】
【００１３】
【図１Ａ】円筒状金型に塗布液を塗布する方法の好ましい一例を示した模式図である。
【図１Ｂ】円筒状金型に塗布液を塗布する方法の他の好ましい一例を示した模式図である。
【図２Ａ】誘導加熱手段を用いた際の円筒状金型と、塗膜と、誘導加熱コイルとの位置関係の好ましい一例を示した模式図である。
【図２Ｂ】誘導加熱手段を用いた際の円筒状金型と、塗膜と、誘導加熱コイルとの位置関係の他の好ましい一例を示した模式図である。
【図３】誘導加熱手段を用いた際の円筒状金型と、塗膜と、誘導加熱コイルとの位置関係の比較例を示した模式図である。
【図４】画像形成装置の一例を示した模式図である。
【発明を実施するための形態】
【００１４】
以下、本発明の好ましい実施形態を説明する。本明細書において、範囲を示す「Ｘ〜Ｙ」は「Ｘ以上Ｙ以下」を意味する。また、特記しない限り、操作および物性等は、室温（２０〜２５℃）／相対湿度４０〜５０％ＲＨの条件で測定する。
【００１５】
また、図面の説明において同一の要素には同一の符号を付し、重複する説明を省略する。また、図面の寸法比率は、説明の都合上誇張されており、実際の比率とは異なる場合がある。
【００１６】
本発明の一形態は、円筒状金型の内周面または外周面にポリアミド酸および導電性フィラーを含む塗布液を塗布して塗膜を形成し、前記塗膜を加熱することを含むポリイミドシームレスベルト（以下、単に「シームレスベルト」とも記載する）の製造方法であって、前記熱イミド化処理は、前記円筒状金型の前記回転軸方向の塗膜の任意の位置の、前記回転軸方向と直交する平面上における、塗膜形成面の断面円周上の任意の位置との距離が等しくなるよう配置される加熱手段により、塗膜形成面とは反対の面側から前記円筒状金型を加熱して昇温し、平均温度３００℃以上、かつ前記平均温度に対する面内温度分布の割合が２％以下の状態で行うことを含む、ポリイミドシームレスベルトの製造方法である。上記構成を有する製造方法によれば、製造されるポリイミドシームレスベルトの外観不良の発生および長期間使用時のベルト表面の不均一性の発現を低減することができる。
【００１７】
本発明者らは、上記構成によって課題が解決されるメカニズムを以下のように推定している。
【００１８】
本発明では、円筒状金型の回転軸方向の塗膜の任意の位置の、回転軸方向と直交する平面上における、塗膜形成面の断面円周上の任意の位置との距離が等しくなるよう配置される加熱手段を用いる。
【００１９】
塗膜を円筒状金型ごと加熱炉中の高温雰囲気下に置く方法や、円筒状金型上の塗膜に一定の方向から熱風を吹き付ける方法等の従来一般的に用いられる加熱手段では、塗膜に均一に熱を伝えることは難しい。よって、ポリイミド前駆体であるポリアミド酸を含む塗膜を加熱してイミド化を進行させる場合、特に３００℃以上の高温で加熱を行うときは、円筒状金型の回転軸方向や回転方向に温度分布が発生していた。ここで、円筒状金型上の位置による温度分布が存在すると、塗膜上にも温度分布が生じることとなり、場所によって熱イミド化反応の進行状況が異なることとなる。また、熱イミド化反応は、脱水反応を含むため、水の発生を伴う。ここで、位置によって熱イミド化反応の進行状況が異なることから、急速に反応が進行する位置では塗膜中で局所的に大量の水が発生し、蒸発することとなる。この際、この部分が膨れ形状となり、そのままイミド化が進行して塗膜が硬化されることで、製造されるシームレスベルトの外観不良が発生する。また、外観不良のような顕著な変形以外にも、水の発生に起因して目視で確認されない微細な変形が発生することで、シームレスベルト内に残留応力が生じ、長期使用によるベルト表面の不均一性が発現する。しかしながら、本発明では、上記のような加熱手段を用いることで、円筒状金型の回転軸方向の塗膜の任意の位置の、回転軸方向と直交する平面上における、塗膜形成面の断面円周上の任意の位置を均等に加熱する。そして、かような加熱手段は、塗膜全体に均一に熱を伝えることが可能であることから、３００℃以上の高温で加熱を行う際にも円筒状金型上の位置による温度分布の発生が低減される。その結果、熱イミド化反応時の水の発生および蒸発が塗膜上で均一となり、塗膜の膨れの発生が抑制されることで、シームレスベルトの外観不良の発生が低減される。また、目視で確認されないベルト表面の微細な変形の発生も低減されることで、シームレスベルト内の残留応力が低減し、長期使用によるベルト表面の不均一性の発現も低減される。これにより、ポリイミドシームレスベルトを中間転写ベルトとして使用した際にハーフトーン出力画像の色ムラの発生が抑制される。
【００２０】
また、本発明では、円筒状金型の塗膜形成面とは反対の面側から加熱を行うことで、円筒状金型の表面側から塗膜のイミド化を進行させる。
【００２１】
従来の加熱方法では、円筒状金型上の塗膜形成面側から加熱を行うことで塗膜のイミド化を進行させることが一般的であり、この加熱方法は、加熱装置の加熱部を円筒状金型の塗膜形成面側に配置することで実現される。特に、加熱炉や熱風等を用いる空気を介した加熱手段では、この加熱方法は、塗膜とより高温の空気とが直接接触することで、より早い乾燥速度、より短い乾燥時間を実現できることから好適であるとされてきた。この方法では、円筒状金型側とは反対の面側、例えば、空気界面側から塗膜に熱が伝わることから、この部分からイミド化が進行し、先行して硬化することとなる。よって、その後、塗膜内のより円筒状金型に近い側で反応が進行して発生する水は、塗膜の先に硬化した部分により蒸発が妨げられることとなる。この際、前述のような塗膜の膨れや、水の発生に起因するベルト表面の微細な変形の発生が促進され、外観不良の発生や長期使用によるベルト表面の不均一性の発現がより顕著となる。しかしながら、本発明では、円筒状金型の塗膜形成面とは反対の面側から加熱を行うことで、熱イミド化反応時の水の蒸発が塗膜上で均一となり、塗膜の膨れの発生が抑制されることで、シームレスベルトの外観不良の発生が低減される。また、目視で確認されないベルト表面の微細な変形の発生も低減されることで、シームレスベルト内の残留応力が低減し、長期使用によるベルト表面の不均一性の発現も低減される。これにより、ポリイミドシームレスベルトを中間転写ベルトとして使用した際にハーフトーン出力画像の色ムラの発生が抑制される。
【００２２】
なお、上記メカニズムは推測に基づくものであり、その正誤が本発明の技術的範囲に影響を及ぼすものではない。
【００２３】
＜塗布液の調製＞
ポリアミド酸および導電性フィラーを含む塗布液（以下、単に塗布液とも称する）は、塗布により塗膜を形成し、塗膜を熱イミド化処理が可能な温度で加熱することでポリイミド成形体を得ることができる塗布液である。
【００２４】
塗布液の調製方法は、ポリアミド酸および導電性フィラーを混合することができれば特に制限されず、公知の方法を用いることができる。ポリアミド酸、導電性フィラーおよび後述する任意に添加されうる他の添加成分の混合に際しては、これら単体を用いてもよいし、これらの溶液または分散液を用いてもよい。これらの成分や任意に用いられる溶媒の添加順序も特に制限されるものではない。また、添加、混合の方法および条件も特に制限されるものではない。
【００２５】
塗布液の調製方法としては、生産性の観点から、ポリアミド酸溶液に導電性フィラーを添加し、混合することを含む方法が好ましく、その後、溶媒を添加して粘度を調製することをさらに含むことがより好ましい。
【００２６】
塗布液中の溶質（本明細書では、塗布液中のポリアミド酸、導電性フィラーおよび後述する他の添加成分を表す）の添加量は、特に制限されないが、塗布をより良好に行うことができる粘度が得られる量であることが好ましい。ここで、塗膜の生産性および品質等の観点から、塗布液の粘度は、１Ｐａ・ｓ以上１００Ｐａ・ｓ以下が好ましく、１０Ｐａ・ｓ以上５０Ｐａ・ｓ以下がより好ましく、２０Ｐａ・ｓ以上３０Ｐａ・ｓ以下がさらに好ましい。
【００２７】
混合方法としては、特に制限されないが、例えば、ディゾルバ型の攪拌機で混合することが挙げられる。
【００２８】
また、塗布液は、自転公転式ミキサー等で脱泡しておくことが好ましい。
【００２９】
（ポリアミド酸）
ポリアミド酸（ポリアミック酸）は、ポリイミド前駆体の一種であり、ポリアミド酸を加熱し、熱イミド化処理することにより、ポリイミドを得ることができる。
【００３０】
ポリアミド酸は、特に制限されず、公知のものを用いることができる。中でも、酸二無水物とジアミンとを重合して得られるものであることが好ましい。
【００３１】
前記酸二無水物としては、特に制限されないが、例えば、ピロメリット酸二無水物、３，３’，４，４’−ベンゾフェノンテトラカルボン酸二無水物、３，３’，４，４’−ビフェニルテトラカルボン酸二無水物、２，３，３’，４−ビフェニルテトラカルボン酸二無水物、２，３，６，７−ナフタレンテトラカルボン酸二無水物、１，２，５，６−ナフタレンテトラカルボン酸二無水物、１，４，５，８−ナフタレンテトラカルボン酸二無水物、２，２’−ビス（３，４−ジカルボキシフェニル）プロパン二無水物、ビス（３，４−ジカルボキシフェニル）スルホン二無水物、ペリレン−３，４，９，１０−テトラカルボン酸二無水物、ビス（３，４−ジカルボキシフェニル）エーテル二無水物、またはエチレンテトラカルボン酸二無水物等が挙げられる。これら酸二無水物は、単独でもまたは２種以上混合しても用いることができる。
【００３２】
これら酸二無水物の中でも、ピロメリット酸二無水物、３，３’，４，４’−ビフェニルテトラカルボン酸二無水物が好ましい。
【００３３】
前記ジアミンとしては、特に制限されないが、例えば、４，４’−ジアミノジフェニルエーテル、４，４’−ジアミノジフェニルメタン、３，３’−ジアミノジフェニルメタン、３，３’−ジクロロベンジジン、４，４’−ジアミノジフェニルスルフィド、３，３’−ジアミノジフェニルスルホン、１，５−ジアミノナフタレン、ｍ−フェニレンジアミン、ｐ−フェニレンジアミン、３，３’−ジメチル−４，４’−ビフェニルジアミン、ベンジジン、３，３’−ジメチルベンジジン、３，３’−ジメトキシベンジジン、４，４’−ジアミノジフェニルスルホン、４，４’−ジアミノジフェニルプロパン、２，４−ビス（β−アミノ−ｔ−ブチル）トルエン、ビス（ｐ−β−アミノ−ｔ−ブチルフェニル）エーテル、ビス（ｐ−β−メチル−δ−アミノフェニル）ベンゼン、ビス−ｐ−（１，１−ジメチル−５−アミノ−ペンチル）ベンゼン、１−イソプロピル−２，４−ｍ−フェニレンジアミン、ｍ−キシリレンジアミン、ｐ−キシリレンジアミン、ジ（ｐ−アミノシクロヘキシル）メタン、ヘキサメチレンジアミン、ヘプタメチレンジアミン、オクタメチレンジアミン、ノナメチレンジアミン、デカメチレンジアミン、ジアミノプロピルテトラメチレン、３−メチルヘプタメチレンジアミン、４，４−ジメチルヘプタメチレンジアミン、２，１１−ジアミノドデカン、１，２−ビス−３−アミノプロポキシエタン、２，２−ジメチルプロピレンジアミン、３−メトキシヘキサメチレンジアミン、２，５−ジメチルヘプタメチレンジアミン、３−メチルヘプタメチレンジアミン、５−メチルノナメチレンジアミン、２，１１−ジアミノドデカン、２，１７−ジアミノエイコサデカン、１，４−ジアミノシクロヘキサン、１，１０−ジアミノ−１，１０−ジメチルデカン、１，１２−ジアミノオクタデカン、２，２−ビス〔４−（４−アミノフェノキシ）フェニル〕プロパン、ピペラジン、Ｈ２Ｎ（ＣＨ２）３Ｏ（ＣＨ２）２ＯＣＨ２ＮＨ２、Ｈ２Ｎ（ＣＨ２）３Ｓ（ＣＨ２）３ＮＨ２、またはＨ２Ｎ（ＣＨ２）３Ｎ（ＣＨ２）２（ＣＨ２）３ＮＨ２等が挙げられる。これらジアミンは、単独でもまたは２種以上混合しても用いることができる。
【００３４】
これらジアミンの中でも、４，４’−ジアミノジフェニルエーテル、ｐ−フェニレンジアミンが好ましい。
【００３５】
ポリアミド酸の製造方法は、特に制限されないが、例えば、有機極性溶媒中に、酸二無水物とジアミンとを溶解し重合を行う方法が挙げられる。有機極性溶媒中におけるポリアミド酸の重合方法は、特に制限されないが、一例としては、アルゴン、窒素などの不活性ガス雰囲気下において、１種または２種以上のジアミンを有機極性溶媒に溶解し、この溶液に少なくとも１種の酸二無水物を添加する方法が挙げられる。当該方法においては、ジアミンと酸二無水物との間で発熱を伴って開環重付加反応が起こり、急速に溶液の粘度増大が見られ、高分子量のポリアミド酸溶液が得られる。この際の反応温度は、通常、−２０〜１００℃の範囲内が好ましく、−２０〜６０℃にすることがより好ましい。反応時間は、３０分間〜１２時間の範囲内が好ましい。
【００３６】
なお、上記添加手順に限らず、例えば、まず、酸二無水物を有機極性溶媒にスラリー状態に分散させておき、この溶液中にジアミンを添加させても良い。ジアミンの添加は、固体状態のままでも、有機極性溶媒に溶解した溶液状態でも、スラリー状態でも良い。また、酸二無水物とジアミンとを同時に有機極性溶媒中に添加反応させても良く、酸二無水物と、ジアミンとの混合順序は限定されない。
【００３７】
有機極性溶媒は、極性を有する有機物の溶媒である。ポリアミド酸の重合に使用可能な有機極性溶媒としては、特に制限されないが、例えば、ジメチルスルホキシド、ジエチルスルホキシドなどのスルホキシド系溶媒、Ｎ，Ｎ’−ジメチルホルムアミド、Ｎ，Ｎ’−ジエチルホルムアミドなどのホルムアミド系溶媒、Ｎ，Ｎ’−ジメチルアセトアミド、Ｎ，Ｎ’−ジエチルアセトアミドなどのアセトアミド系溶媒、Ｎ−メチル−２−ピロリドン（ＮＭＰ）、Ｎ−ビニル−２−ピロリドンなどのピロリドン系溶媒、フェノール、ｏ−、ｍ−、又はｐ−クレゾール、キシレノール、ハロゲン化フェノール、カテコールなどのフェノール系溶媒、テトラヒドロフラン、ジオキサン、ジオキソランなどのエーテル系溶媒、メタノール、エタノール、ブタノールなどのアルコール系溶媒、ブチルセロソルブなどのセロソルブ系溶媒、又はヘキサメチルホスホルアミド、γ−ブチロラクトンなどを挙げることができる。これら有機極性溶媒は、単独でもまたは２種以上混合しても用いることができる。
【００３８】
これらの有機極性溶媒の中でも、スルホキシド系溶媒、ホルムアミド系溶媒、アセトアミド系溶媒、ピロリドン系溶媒が好ましく、ジメチルスルホキシド、Ｎ，Ｎ’−ジメチルアセトアミド、Ｎ，Ｎ’−ジメチルホルムアミド、Ｎ−メチル−２−ピロリドンがより好ましく、Ｎ−メチル−２−ピロリドンがさらに好ましい。
【００３９】
また、ポリアミド酸は、上述のようにして合成したものを使用することができるが、簡便には有機極性溶媒にポリアミド酸組成物が溶解された状態の、いわゆるポリイミドワニスとして上市されているものを使用することができる。このような市販品としては、例えば、Ｕ−ワニス−Ａ、Ｕ−ワニス−Ｓ（宇部興産株式会社製）、リカコート（登録商標）（新日本理化株式会社製）、オプトマー（登録商標）（ＪＳＲ株式会社製）、ＳＥ８１２（日産化学工業株式会社製）等が代表的なものとして挙げられる。
【００４０】
ポリアミド酸の重量平均分子量は、特に制限されないが、１万以上２００万以下であることが好ましい。重量平均分子量が１万以上であると、シームレスベルトの引張破断強度より大きくすることができる。一方、重量平均分子量が２００万以下であると、樹脂の分子間相互作用が小さく、導電性フィラーの樹脂中への分散性が改善する。そのため、導電性フィラーの添加量をより少なくすることができ、引張破断伸度等の機械的特性が向上する。同様の観点から、重量平均分子量は、３．５万以上８万以下であることが好ましく、５万以上８万以下であることがより好ましい。
【００４１】
なお、シームレスベルトを形成するポリイミドの分子量は、その前駆体であるポリアミド酸の分子量と同等の範囲にある。したがって、ポリイミド樹脂の重量平均分子量は、１万以上２００万以下であることが好ましく、３．５万以上８万以下であることがより好ましく、５万以上８万以下であることがさらに好ましい。
【００４２】
ポリアミド酸およびポリイミドの重量平均分子量は、ポリスチレンを標準物質としたゲルパーミエーションクロマトグラフィー（ＧＰＣ）により測定することができる。より具体的には、以下に記載の測定機器および測定条件により測定することができる。
【００４３】
【表１】
2018200438.tif 000003
【００４４】
（導電性フィラー）
導電性フィラーは、ポリイミド中に分散し、シームレスベルトの電気抵抗を調整する機能を有する。
【００４５】
導電剤は、特に制限されず、公知のものを用いることができる。中でも、カーボンナノファイバー（ＣＮＦ）、金属酸化物、カーボンブラックが好ましい。金属酸化物としては、特に制限されないが、例えば、酸化亜鉛、酸化スズ、酸化チタン、酸化ジルコニウム、酸化アルミニウム、酸化珪素等が挙げられる。また、分散性を良くするため、前記金属酸化物に予め表面処理を施したものも挙げられる。また、カーボンブラックとしては、特に制限されないが、例えば、ケッチェンブラック（登録商標）、ファーネスブラック、アセチレンブラック、サーマルブラック、ガスブラック等が挙げられる。これら導電性フィラーの中でも、カーボンブラックであることが好ましい。
【００４６】
導電性フィラーは、市販品を使用してもよい。このような市販品としては、特に制限されないが、例えば、Ｄｅｇｕｓｓａ製のＳＰＥＣＩＡＬ  ＢＬＡＣＫ  ４等が挙げられる。
【００４７】
これら導電性フィラーは単独でもまたは２種以上混合しても用いることができる。
【００４８】
導電性フィラーの添加量は、特に制限されないが、樹脂成分（ポリアミド酸および任意に含まれうる高分子成分）１００質量部に対して、０．１〜３０質量部であることが好ましい。添加量が０．１質量部以上であると、電気伝導経路の形成が良好となり、電導性がより良好となる。一方、３０質量部以下であると、シームレスベルトの引張破断伸度等の機械的特性がより向上する。同様の観点から、導電性フィラーの添加量は、樹脂成分１００質量部に対して、１０〜３０質量部であることがより好ましく、１５〜２５質量部であることがさらに好ましい。
【００４９】
また、製造されるシームレスベルト中に含まれる導電性フィラーの添加量は、シームレスベルト中のポリイミド樹脂１００質量部に対して、０．１〜３０質量部であることが好ましく、１０〜３０質量部であることがより好ましく、１５〜２５質量部であることがさらに好ましい。
【００５０】
（溶媒）
塗布液は、溶媒をさらに含むことが好ましい。
【００５１】
溶媒は、特に制限されず、公知のものを用いることができる。中でも、ポリアミド酸を良好に溶解することができること、ポリアミド酸の重合により得られたポリアミド酸溶液をそのまま使用できることなどから、有機極性溶媒が好ましい。
【００５２】
有機極性溶媒は、特に制限されないが、例えば、前記のポリアミド酸の重合に使用可能な有機極性溶媒と同様のものが挙げられる。これら有機極性溶媒は、単独でもまたは２種以上混合しても用いることができる。
【００５３】
これらの有機極性溶媒の中でも、スルホキシド系溶媒、ホルムアミド系溶媒、アセトアミド系溶媒、ピロリドン系溶媒が好ましく、ジメチルスルホキシド、Ｎ，Ｎ’−ジメチルアセトアミド、Ｎ，Ｎ’−ジメチルホルムアミド、Ｎ−メチル−２−ピロリドンがより好ましく、Ｎ−メチル−２−ピロリドンがさらに好ましい。
【００５４】
（他の添加成分）
塗布液は、上記の成分以外に、例えば、酸化防止剤、充填剤、滑剤、染料、有機顔料、無機顔料、可塑剤、レベリング剤、アクリル加工助剤等の加工助剤、紫外線吸収剤、光安定剤、発泡剤、ワックス、結晶核剤、離型剤、加水分解防止剤、アンチブロッキング剤、帯電防止剤、ラジカル捕捉剤、防曇剤、防徽剤、イオントラップ剤、難燃剤、難燃助剤等の他の添加成分を、本発明の効果を損なわない範囲で適宜配合することができる。
【００５５】
＜塗布＞
本発明に係るシームレスベルトの製造方法は、ポリアミド酸および導電性フィラーを含む塗布液を円筒状金型上に塗布し、塗膜を形成することを含む。
【００５６】
円筒状金型としては、特に制限されず、公知のものを用いることができる。塗布液を円筒状金型の内周面に塗布する場合は、中空円筒状である必要があるが、塗布液を円筒状金型の外周面に塗布する場合は、金型は中空円筒状であっても、そうでなくてもよい。
【００５７】
円筒状金型の材質としては、特に制限されず、公知のものを用いることができ、例えば、炭素鋼、ステンレス、アルミニウム、鉄等が挙げられる。これらの中でも、ステンレスが好ましい。好ましいステンレスの種類としては、例えば、ＳＵＳ３０４、ＳＵＳ３１６等のオーステナイト系ステンレスが挙げられる。
【００５８】
円筒状金型の外周面に塗布する場合、円筒状金型の外径は、所望のシームレスベルトのサイズよって適宜選択すればよく、特に制限されない。ただし、円筒状金型の外径（円筒状金型の塗布面の直径）は、生産効率や乾燥および熱イミド化処理時の温度分布低減の観点から、１００ｍｍ以上１０００ｍｍ以下であることが好ましく、２００ｍｍ以上９００ｍｍ以下であることがより好ましく、３００ｍｍ以上８００ｍｍ以下であることがさらに好ましい。
【００５９】
円筒状金型の内周面に塗布する場合、円筒状金型の内径は、所望のシームレスベルトのサイズよって適宜選択すればよく、特に制限されない。ただし、円筒状金型の内径（円筒状金型の塗布面の直径）は、生産効率や乾燥および熱イミド化処理時の温度分布低減の観点から、１００ｍｍ以上１０００ｍｍ以下であることが好ましく、２００ｍｍ以上９００ｍｍ以下であることがより好ましく、３００ｍｍ以上８００ｍｍ以下であることがさらに好ましい。
【００６０】
円筒状金型の幅（回転軸方向の長さ）は、所望のシームレスベルトのサイズによって適宜選択すればよく、特に制限されない。ただし、円筒状金型の幅は、生産効率や乾燥および熱イミド化処理時の温度分布低減の観点からは、２００ｍｍ以上２０００ｍｍ以下であることが好ましく、２５０ｍｍ以上１５００ｍｍ以下であることがより好ましく、３００ｍｍ以上１０００ｍｍ以下であることがさらに好ましい。
【００６１】
塗布液を円筒状金型の外周面に塗布する場合は、中空円筒状ではない円筒状金型、すなわち塗布可能な面が外周面のみである円筒状金型であることが好ましい。かような円筒状金型としては、特に制限されないが、円筒状金型の回転軸方向の塗膜の任意の位置の、回転軸方向と直交する平面上における、塗膜形成面の断面円周上の任意の位置との距離が等しくなるよう配置される加熱手段を内部に有するものがより好ましい。ここで、加熱手段としては、公知の加熱手段を用いることができる。これらの中でも、円筒状金型の回転軸方向の塗膜の任意の位置の、回転軸方向と直交する平面上における、塗膜形成面の断面円周上の任意の位置をより均等に加熱するとの観点から、誘導加熱手段であることが好ましい。したがって、かような円筒状金型としては、後述する誘導加熱ロールを用いることが好ましい。
【００６２】
なお、円筒状金型の塗膜形成面には、あらかじめ、剥離しやすいように離型剤を塗布しておくことが好ましい。
【００６３】
塗布方法としては、特に制限されず、公知の方法を用いることができる。これらの中でも、円筒状金型を回転させながら、塗布液をノズル、ニードル、スプレーやディスペンサーのような液供給装置によって、内周面全体または外周面全体に塗布する方法が好ましい。塗膜の均一化のため、塗布後、塗布時よりも高速で円筒状金型を回転させて塗膜を押し広げることをさらに行っていてもよい。
【００６４】
本発明の一形態に係る製造方法は、塗膜の形成において、円筒状金型を回転させながら塗布液をノズルにより連続的に供給し、ノズルを円筒状金型の回転軸方向に移動させることにより、塗布液をらせん状に塗布して塗膜を形成することが好ましい。
【００６５】
図１は、かような塗布方法の一例を示す模式図である。図１Ａは、円筒状金型１００の外周面１００Ａに塗膜を形成する場合の模式図であり、図１Ｂは、円筒状金型１００の内周面１００Ｂに塗膜を形成する場合の模式図である。塗膜の形成において、円筒状金型１００を所定速度で回転させながら、塗布液Ｔは、ノズル１０１等を使用して円筒状金型１００の外周面１００Ａ全体または内周面１００Ｂ全体に均一になるように塗布される。
【００６６】
ノズル内径φは、特に制限されないが、０．０１ｍｍ以上１０ｍｍ以下であることが好ましく、０．２ｍｍ以上５ｍｍ以下であることがより好ましく、０．５ｍｍ以上２ｍｍ以下であることがさらに好ましい。
【００６７】
ノズル送り速度は、特に制限されないが、０．０１ｍｍ／ｓ以上１００ｍｍ／ｓ以下であることが好ましく、０．０２ｍｍ／ｓ以上５０ｍｍ／ｓ以下であることがより好ましく、０．１ｍｍ／ｓ以上１０ｍｍ／ｓ以下であることがさらに好ましい。
【００６８】
塗布液の吐出流量は、特に制限されないが、１ｃｃ／ｍｉｎ以上１０００ｃｃ／ｍｉｎ以下であることが好ましく、５ｃｃ／ｍｉｎ以上２００ｃｃ／ｍｉｎ以下であることがより好ましく、１０ｃｃ／ｍｉｎ以上１００ｃｃ／ｍｉｎ以下であることがさらに好ましい。
【００６９】
塗布時の円筒状金型の回転数は、特に制限されないが、３ｒｐｍ以上３００ｒｐｍ以下が好ましく、２０ｒｐｍ以上２００ｒｐｍ以下がより好ましく、１０ｒｐｍ以上１００ｒｐｍ以下がさらに好ましい。
【００７０】
円筒状金型上の塗膜の塗布幅、すなわち円筒状金型上に塗膜が存在する幅は、生産効率や乾燥および熱イミド化処理時の温度分布低減の観点から、円筒状金型の幅に対して４０％以上８５％以下であることが好ましく、４５％以上７５％以下であることがより好ましく、５０％以上７５％以下であることがさらに好ましい。なお、加熱手段として誘導加熱手段を用いる場合は、乾燥および熱イミド化処理時の温度分布低減の観点から、円筒状金型上の塗膜の塗布幅は、誘導加熱コイルのコイル幅よりも小さいことが好ましい。
【００７１】
＜乾燥・熱イミド化処理＞
本発明に係るシームレスベルトの製造方法は、塗膜を加熱し、熱イミド化処理をすることを含む。また、塗膜の形成後、熱イミド化処理前に、塗膜の乾燥がさらに行われることが好ましい。
【００７２】
加熱は、円筒状金型の回転軸方向の塗膜の任意の位置の、前記回転軸方向と直交する平面上における、塗膜形成面の断面円周上の任意の位置との距離が等しくなるよう配置される加熱手段を用いて行う。かような加熱手段を用いることで、塗膜に均一に熱を伝えることが可能となり、３００℃以上の高温で加熱を行う際にも円筒状金型上の位置による温度分布の発生が低減される。その結果、シームレスベルトの外観不良の発生および長期使用によるベルト表面の不均一性の発現が低減される。
【００７３】
また、加熱は、加熱手段により、円筒状金型の塗膜形成面とは反対の面側から加熱して昇温することによって行う。円筒状金型の塗膜形成面とは反対側の面から加熱することで、シームレスベルトの外観不良の発生および長期使用によるベルト表面の不均一性の発現が低減される。これらの中でも、本発明の効果をより良好に得るとの観点から、塗膜の形成において、円筒状金型の外周面に塗膜を形成し、円筒状金型の加熱において、円筒状金型の内周面から加熱することが好ましい。
【００７４】
塗膜の乾燥条件としては、特に制限されず、公知の条件を用いることができる。乾燥時の平均温度は、塗布液の種類によっても異なるが、５０℃以上２５０℃以下であることが好ましく、１００℃以上２００℃以下であることがより好ましく、１００℃以上１５０℃以下であることがさらに好ましい。
【００７５】
塗膜の乾燥時間は、塗布液の種類によっても異なるが、５分以上１８０分以下であることが好ましく、１０分以上９０分以下であることがより好ましく、１０分以上６０分以下であることがさらに好ましい。
【００７６】
塗膜の乾燥は、回転軸を中心として円筒状金型を回転させつつ行うことが好ましい。乾燥時の金型回転数は、特に制限されないが、１ｒｐｍ以上１００ｒｐｍ以下が好ましく、５ｒｐｍ以上８０ｒｐｍ以下がより好ましく、１０ｒｐｍ以上４０ｒｐｍ以下がさらに好ましい。
【００７７】
熱イミド化処理時の平均温度は、３００℃以上であることが必要である。平均温度が３００℃未満であると、イミド化率が不足し、シームレスベルトとして十分な機械的強度を得ることができない。また、熱イミド化処理時の平均温度は、生産効率および製造中のシームレスベルトの熱劣化抑制の観点から、４５０℃以下であることが好ましい。
【００７８】
本明細書において、平均温度とは、円筒状金型の中心における円周上全体に対して等間隔の４点（円周上の特定の点を０°に対応する点としたときの、０°、９０°、１８０°、２７０°に対応する４点）に対応する位置について、それぞれ塗膜幅全体に対して等間隔に５点（両端２点およびその内側３点の５点）として選択する、計２０点の平均温度である。平均温度は、円筒状金型に内蔵された温度センサを用いて円筒状金型の温度を測定し、または放射型温度計  ＦＴ−Ｈ２０（株式会社キーエンス製）を用いて塗膜面の温度を測定し、その結果より算出することができる。
【００７９】
また乾燥時間および熱イミド化処理時間とは、それぞれ、上記平均温度が所望の温度に達した後、当該平均温度を維持したまま経時させた時間である。
【００８０】
さらに、塗膜の熱イミド化処理条件としては、熱イミド化処理時の面内温度分布は、平均温度に対する面内温度分布の割合が２％以下であることが必要である。平均温度に対する熱イミド化処理時の面内温度分布の割合が２％超であると、外観不良の発生および長期間使用時のベルト表面の不均一性の発現が顕著となる。同様の観点から、平均温度に対する熱イミド化処理時の面内温度分布の割合が１．８％以下であることが好ましい。一方、熱イミド化処理時の面内温度分布は、値が小さいほど好ましく、熱イミド化処理時の面内温度分布が存在しないこと、すなわち平均温度に対する熱イミド化処理時の面内温度分布の割合が０％であることが最も好ましい。ただし、生産効率の観点からは、平均温度に対する熱イミド化処理時の面内温度分布の割合が０．１％以上であることが好ましく、１％以上であることがより好ましい。
【００８１】
本明細書において、面内温度分布（％）とは、以下のように求める値である。まず、平均温度が所望の温度に達した時点から、所望の加熱時間を経過した時点までの間、一定の時間間隔ごとに各時点での平均温度を求める。時間間隔は任意で設定すればよいが、１分間隔であることが好ましい。また、各平均温度の測定に用いた測定値２０点について、それぞれ最大値（Ｔｍａｘ）（℃）と最小値（Ｔｍｉｎ）（℃）とを求める。次いで、これらの値と平均温度（Ｔａｖｅ）の値とを用いて、下記式に従って各時点における面内温度分布（％）を算出する；
面内温度分布（％）＝（Ｔｍａｘ（℃）−Ｔｍｉｎ（℃））／Ｔａｖｅ（℃）×１００
本発明においては、各時点の平均温度に対する面内温度分布はすべて２％以下となる。面内温度分布は、円筒状金型に内蔵された温度センサを用いて円筒状金型の温度を測定し、または放射型温度計  ＦＴ−Ｈ２０（株式会社キーエンス製）を用いて塗膜面の温度を測定し、その結果より算出することができる。
【００８２】
熱イミド化処理の時間は、ポリアミド酸、導電性フィラー、他の添加成分、およびこれらの組み合わせの種類、含有量、含有量比等によっても異なるが、５分以上１８０分以下であることが好ましく、１０分以上９０分以下であることがより好ましく、１０分以上６０分以下であることがさらに好ましい。
【００８３】
塗膜の熱イミド化処理は、回転軸を中心として円筒状金型を回転させつつ行うことが好ましい。熱イミド化処理時の金型回転数は、特に制限されないが、１ｒｐｍ以上１００ｒｐｍ以下が好ましく、５ｒｐｍ以上８０ｒｐｍ以下がより好ましく、１０ｒｐｍ以上４０ｒｐｍ以下がさらに好ましい。
【００８４】
乾燥および熱イミド化処理における加熱手段としては、特に制限されず、公知の加熱手段を用いることができる。これらの中でも、熱イミド化処理時の面内温度分布をより低減するとの観点から、誘導加熱手段であることが好ましい。
【００８５】
誘導加熱手段としては、特に制限されず、公知のものを用いることができる。好ましくは、円筒状金型の回転軸方向の塗膜の任意の位置の、回転軸方向と直交する平面上における、塗膜形成面の断面円周上の任意の位置からの距離が等しくなるよう、回転軸を中心としてらせん状に巻かれたコイル（誘導加熱コイル）を用いた誘導加熱手段であることが好ましい。
【００８６】
図２は、かような誘導加熱手段における、円筒状金型と、塗膜と、誘導加熱コイルとの位置関係を示す模式図である。図２Ａは、誘導加熱コイル２０３が、円筒状金型の回転軸２０２方向に沿って、円筒状金型２００の中空部内に配置される場合の模式図を表す。図２Ｂは、誘導加熱コイル２０３が、円筒状金型の回転軸２０２方向に沿って、円筒状金型２００の外部周辺位置に配置される場合の模式図を表す。図２Ａでは、塗膜２０１が円筒状金型の外周面２００Ａ上に形成されており、加熱の際に、加熱手段である誘導加熱コイル２０３が円筒状金型の内周面側、すなわち円筒状金型の塗膜形成面とは反対側を加熱する。また、図２Ｂでは塗膜２０１が円筒状金型の内周面２００Ｂ上に形成されており、加熱の際に、加熱手段である誘導加熱コイル２０３が円筒状金型の外周面側、すなわち円筒状金型の塗膜形成面とは反対側を加熱する。ここで、円筒状金型２００の断面に注目すると、誘導加熱コイル２０３は、円筒状金型２００の回転軸を中心とした円として表すことができる。そして、円筒状金型２００の回転軸２０２方向の塗膜の幅２０４の任意の位置の、誘導加熱コイル２０３と、回転軸２０２方向と直交する平面上における、前記塗膜形成面（外周面２００Ａまたは外周面２００Ｂ）の断面円周上の任意の位置との距離が等しくなる。これより、誘導加熱コイル２０３は、回転軸２０２方向と直交する平面上における、塗膜形成面の断面円周上の任意の位置を均等に加熱することができる。
【００８７】
誘導加熱手段としては、例えば、円筒状金型の外周面を塗膜形成面とする場合は、回転する円筒状金型（ロール）の回転軸方向に沿って、鉄心等の軸心に誘導加熱コイルを巻回した磁気発生機構を円筒状金型の内部中空内に配置した誘導加熱ロールが挙げられる。誘導加熱ロールは、誘導加熱コイルに交流電圧を印加した際に、この印加によって発生する交番磁束により円筒状金型の表面を内周面側から加熱することができる。当該構成を有する円筒状金型は、架台に対して軸受によって回転可能に支持され、回転源によって回転駆動されうる。ロールの肉厚部分には気体、液体または気液二相等の熱媒体が封入された密閉室を有していてもよい。また、回転軸方向に沿って軸心に巻装された誘導加熱ロッドを支持する支持ロッドは、軸受を介してロールにつらなるジャーナルの内部に指示されうる。なお、支持ロッドは中空であり、誘導加熱コイルのリード線は、支持ロッド内を通って外部に導出され、外部の交流電源に接続されうる。
【００８８】
誘導加熱ロールは、特に制限されず、特開平１−２６５４８６号公報、特開平７−１８３０７９号公報、特開２００５−１０８４７４号公報、特開２００５−３３２６５４号公報等の公知のものを用いてもよい。
【００８９】
また、誘導加熱ロールは、市販品を用いてもよく、市販品としては、トクデン株式会社製の誘導発熱ジャケットロール（登録商標）や、ハイデック株式会社製の低周波誘導加熱ロール（ＳＨＲ）内部加熱型等を用いてもよい。
【００９０】
また、誘導加熱手段としては、例えば、円筒状金型の内周面を塗膜形成面とする場合は、回転する円筒状金型（ロール）の回転軸方向に沿って、誘導加熱コイルを巻回した磁気発生機構を円筒状金型の外部周囲に配置したものを用いてもよい。誘導加熱コイルに交流電圧を印加した際に、この印加によって発生する交番磁束により円筒状金型を外周面側から加熱することができる。
【００９１】
誘導加熱手段において、誘導加熱コイルのコイル幅、すなわち円筒状金型の回転軸方向にコイルが存在する幅は、生産効率や乾燥および熱イミド化処理時の温度分布低減の観点から、円筒状金型の幅に対して５０％以上９９％以下であることが好ましく、６０％以上９５％以下であることがより好ましく、７０％以上９０％以下であることがさらに好ましい。
【００９２】
これらの誘導加熱手段の中でも、誘導加熱ロールを用いることが好ましい。誘導加熱ロールは、空気を介さずに直接円筒状金型を加熱することができため、３００℃以上の高温で加熱を行う際の円筒状金型上の位置による温度分布の発生のさらなる低減を可能とすることができる。また、円筒状金型の塗膜形成面とは反対の面側からの加熱をより確実に行うことができる。これより、誘導加熱ロールを用いることで、シームレスベルトの外観不良の発生および長期使用によるベルト表面の不均一性の発現がより低減されうる。
【００９３】
また、熱イミド化処理時の面内温度分布をより低減するとの観点から、円筒状金型周辺への送風や、円筒状金型と加熱手段とを密閉容器内への設置等を行うことが好ましい。
【００９４】
なお、本発明の一形態に係るシームレスベルトの製造方法は、塗膜の形成から熱イミド化処理までの工程を同一の円筒状金型上で実施することが好ましい。
【００９５】
＜剥離＞
本発明の一形態に係るポリイミドシームレスベルトの製造方法は、最後に、塗膜の熱イミド化処理後の製造物を室温まで冷却した後、回転体から取り外すことを含むことが好ましい。
【００９６】
製造されるポリイミドシームレスベルトの厚さは、特に制限されないが、例えば、５０μｍ以上２００μｍ以下とすることが好ましく、５０μｍ以上１５０μｍ以下とすることがより好ましく、５０μｍ以上１００μｍ以下とすることがさらに好ましい。
【００９７】
＜画像形成装置＞
本発明の一形態に係るポリイミドシームレスベルトの製造方法においては、ポリイミドシームレスベルトが中間転写ベルトであることが好ましい。以下では、上述のようにして得られたポリイミドシームレスベルトを、電子写真方式の画像形成装置の中間転写ベルトとして用いる例について説明する。ただし、本発明の一形態に係る製造方法で製造されたポリイミドシームレスベルトの用途はこれに限定されるものではない。
【００９８】
以下、添付した図４を参照しながら、本発明の一形態を説明する。図４は、画像形成装置の一例を示す概略断面構成図である。なお、図４では、フルカラー画像形成装置の場合を示している。
【００９９】
画像形成装置１は、複数組の画像形成ユニット１０Ｙ、１０Ｍ、１０Ｃ、１０Ｋと、転写部としてのシームレスベルト状中間転写体形成ユニット７と、記録媒体Ｐを搬送するシームレスベルト状の給紙搬送手段２１、および定着手段としてのベルト式定着装置２４と、を備えている。画像形成装置１の本体Ａの上部には、原稿画像読み取り装置ＳＣが配置されている。
【０１００】
各感光体１Ｙ、１Ｍ、１Ｃ、１Ｋに形成される異なる色のトナー像の一つとして、イエロー色の画像を形成する画像形成ユニット１０Ｙは、第１の像担持体としてのドラム状の感光体１Ｙと、感光体１Ｙの周囲に配置された帯電手段２Ｙと、露光手段３Ｙと、現像剤担持体４Ｙ１を有する現像手段４Ｙと、一次転写手段としての一次転写ローラー５Ｙと、クリーニング手段６Ｙと、を有する。
【０１０１】
また、別の異なる色のトナー像の一つとして、マゼンタ色の画像を形成する画像形成ユニット１０Ｍは、第１の像担持体としてのドラム状の感光体１Ｍと、感光体１Ｍの周囲に配置された帯電手段２Ｍと、露光手段３Ｍと、現像剤担持体４Ｍ１を有する現像手段４Ｍと、一次転写手段としての一次転写ローラー５Ｍと、クリーニング手段６Ｍと、を有する。
【０１０２】
また、さらに別の異なる色のトナー像の一つとして、シアン色の画像を形成する画像形成ユニット１０Ｃは、第１の像担持体としてのドラム状の感光体１Ｃと、感光体１Ｃの周囲に配置された帯電手段２Ｃと、露光手段３Ｃと、現像剤担持体４Ｃ１を有する現像手段４Ｃと、一次転写手段としての一次転写ローラー５Ｃと、クリーニング手段６Ｃと、を有する。
【０１０３】
また、さらに他の異なる色のトナー像の一つとして、黒色画像を形成する画像形成ユニット１０Ｋは、第１の像担持体としてのドラム状の感光体１Ｋと、感光体１Ｋの周囲に配置された帯電手段２Ｋと、露光手段３Ｋと、現像剤担持体４Ｋ１を有する現像手段４Ｋと、一次転写手段としての一次転写ローラー５Ｋと、クリーニング手段６Ｋと、を有する。
【０１０４】
シームレスベルト状中間転写体形成ユニット７は、複数のローラーにより巻回され、回動可能に支持された半導電性エンドレスベルト状の第２の像担持体として、シームレスの中間転写ベルト７０を有する。
【０１０５】
画像形成ユニット１０Ｙ、１０Ｍ、１０Ｃ、１０Ｋより形成された各色の画像は、一次転写ローラー５Ｙ、５Ｍ、５Ｃ、５Ｋにより、回動するシームレスの中間転写ベルト７０上に逐次転写されて、合成されたカラー画像が形成される。
【０１０６】
給紙カセット２０内に収容された用紙等の記録媒体Ｐは、給紙搬送手段２１により給紙され、複数の中間ローラー２２Ａ、２２Ｂ、２２Ｃ、２２Ｄおよびレジストローラー２３を経て、二次転写手段としての二次転写ローラー５Ａに搬送され、記録媒体Ｐ上にカラー画像が一括転写される。
【０１０７】
カラー画像が転写された記録媒体Ｐは、熱ローラー定着器２７０が装着された定着装置２４により定着処理され、排紙ローラー２５に挟持されて機外の排紙トレイ２６上に載置される。
【０１０８】
一方、二次転写ローラー５Ａにより記録媒体Ｐにカラー画像を転写した後、記録媒体Ｐを曲率分離したシームレスの中間転写ベルト７０は、クリーニング手段６Ａにより残留トナーが除去される。
【０１０９】
画像形成処理中、一次転写ローラー５Ｋは常時、感光体１Ｋに圧接している。他の一次転写ローラー５Ｙ、５Ｍ、５Ｃはカラー画像形成時にのみ、それぞれ対応する感光体１Ｙ、１Ｍ、１Ｃに圧接する。
【０１１０】
二次転写ローラー５Ａは、ここを記録媒体Ｐが通過して二次転写が行われる時にのみ、シームレスの中間転写ベルト７０に圧接する。
【０１１１】
また、装置本体Ａから筐体８を支持レール８２Ｌ、８２Ｒを介して引き出し可能にしてある。筐体８は、画像形成ユニット１０Ｙ、１０Ｍ、１０Ｃ、１０Ｋと、シームレスベルト状中間転写体形成ユニット７と、を有する。
【０１１２】
画像形成ユニット１０Ｙ、１０Ｍ、１０Ｃ、１０Ｋは、垂直方向に縦列配置されている。感光体１Ｙ、１Ｍ、１Ｃ、１Ｋの図示左側方にはシームレスベルト状中間転写体形成ユニット７が配置されている。シームレスベルト状中間転写体形成ユニット７は、ローラー７１、７２、７３、７４、７６を巻回して回動可能なシームレスの中間転写ベルト７０、一次転写ローラー５Ｙ、５Ｍ、５Ｃ、５Ｋおよびクリーニング手段６Ａを有している。
【０１１３】
筐体８の引き出し操作により、画像形成ユニット１０Ｙ、１０Ｍ、１０Ｃ、１０Ｋと、シームレスベルト状中間転写体形成ユニット７とは、一体となって、本体Ａから引き出される。
【０１１４】
このように感光体１Ｙ、１Ｍ、１Ｃ、１Ｋの外周面上を帯電、露光し外周面上に潜像を形成した後、現像によりトナー像（顕像）を形成し、シームレスの中間転写ベルト７０上で各色のトナー像を重ね合わせ、一括して記録媒体Ｐに転写し、ベルト式定着装置２４で加圧および加熱により固定して定着する。
【０１１５】
トナー像を記録媒体Ｐに転移させた後の感光体１Ｙ、１Ｍ、１Ｃ、１Ｋは、各感光体１Ｙ、１Ｍ、１Ｃ、１Ｋに配設されたクリーニング手段６Ｙ、６Ｍ、６Ｃ、６Ｋで転写時に感光体に残されたトナーを清掃した後、上記の帯電、露光、現像のサイクルに入り、次の像形成が行われる。
【０１１６】
上記画像形成装置１では、中間転写ベルト７０をクリーニングするクリーニング手段６Ａのクリーニング部材として、弾性ブレードを用いる。また、各感光体に脂肪酸金属塩を塗布する手段（１１Ｙ、１１Ｍ、１１Ｃ、１１Ｋ）を設けている。
【実施例】
【０１１７】
本発明の効果を、以下の実施例および比較例を用いて説明する。以下の実施例においては、特記しない限り、「部」および「％」はそれぞれ「質量部」および「質量％」を意味する。なお、本発明は以下実施例に限定されるものではない。
【０１１８】
（実施例１）
＜ポリイミドシームレスベルトの製造＞
［塗布液の調製］
ポリアミド酸溶液であるポリイミドワニス（Ｕ−ワニス−Ｓ、宇部興産株式会社製）の樹脂成分（ポリアミド酸）１００質量部に対して導電性フィラーであるカーボンブラック（ＳＰＥＣＩＡＬ  ＢＬＡＣＫ  ４、Ｄｅｇｕｓｓａ製）２１質量部を添加し、ミキサーで充分に混合した後、ＮＭＰで希釈して塗布に適した粘度（２６Ｐａ・ｓ）に調整することで、塗布液を調製した。
【０１１９】
[塗布]
内部に回転軸芯を中心にらせん状にコイルを巻いた誘導加熱手段を配した円筒状金型と、φ１ｍｍ内径のノズルを有して液体を定量吐出できるディスペンサーとを準備した。ここで、円筒状金型としては、温度センサを内蔵したトクデン株式会社製の誘導加熱ロール  誘導発熱ジャケットロール（登録商標）を用いた。また、円筒状金型部分は、ＳＵＳ３０４製で、外径３３９．３ｍｍ、幅７００ｍｍであり、誘導加熱手段は、円筒状金型の中空内部における、回転軸方向のコイル幅６００ｍｍであった。
【０１２０】
円筒状金型を、回転軸を中心に回転数６０ｒｐｍで回転させ、かつノズルを回転軸方向にノズル送り速度１ｍｍ／ｓで移動させつつ、ノズルから上記調製した塗布液を吐出流量３２ｃｃ／ｍｉｎで吐出して円筒状金型の外周面上にらせん状に塗布した。塗膜は、らせん状の塗布による塗膜部分同士がつながり、隙間が生じないよう形成した。ここで、塗膜は幅４００ｍｍとして形成し、円筒状金型の幅方向における塗膜形成位置は、円筒状金型の幅およびコイル幅の内側とした。
【０１２１】
［乾燥］
塗布の後、円筒状金型を、回転軸を中心に回転数２０ｒｐｍで回転させつつ、誘導加熱手段により塗膜を平均温度１００℃で１時間加熱し、塗膜中の溶剤を揮発させた。なお、加熱時間（乾燥時間）は、上記平均温度が所望の温度に達した後、当該平均温度を維持したまま経時させた時間とした。
【０１２２】
［熱イミド化処理］
乾燥の後、円筒状金型を、回転軸を中心に回転数２０ｒｐｍで回転させつつ、誘導加熱手段により塗膜を平均温度３００℃で１時間加熱し、熱イミド化を施した。なお、加熱時間（熱イミド化処理時間）は、上記平均温度が所望の温度に達した後、当該平均温度を維持したまま経時させた時間とした。
【０１２３】
［剥離］
熱イミド化処理の後、円筒状金型を室温（２５℃）に戻し、製造物を円筒状金型から剥離することでポリイミドシームレスベルト（厚さ６０μｍ）を得た。
【０１２４】
（実施例２および３）
実施例１において、熱イミド化処理時の平均温度を下記表２に記載の各温度に変更した以外は同様にして、各ポリイミドシームレスベルトの製造を行った。
【０１２５】
（実施例４）
実施例１において、塗布方法を下記の方法へと変更し、下記表２に記載の塗布面と加熱手段の設置位置との関係、加熱方式、加熱手段および熱イミド化処理温度へと変更した以外は同様にして、ポリイミドシームレスベルトの製造を行った。
【０１２６】
［塗布］
中空状の円筒状金型と、円筒状金型の外側周囲に設置した円筒状金型の回転軸芯を中心にらせん状に巻かれたコイルを有する誘導加熱手段と、φ１ｍｍ内径のノズルを有して液体を定量吐出できるディスペンサーとを準備した。ここで、円筒状金型は、ＳＵＳ３０４製で、内径３３９．３ｍｍ、幅７００ｍｍであった。また、誘導加熱手段は、円筒状金型の外部周囲における、回転軸方向のコイル幅６００ｍｍであった。
【０１２７】
円筒状金型を、回転軸を中心に回転数６０ｒｐｍで回転させ、かつノズルを回転軸方向にノズル送り速度１ｍｍ／ｓで移動させつつ、ノズルから上記調整した塗布液を吐出流量３２ｃｃ／ｍｉｎで吐出して円筒状金型内周面上にらせん状に塗布した。塗膜は、らせん状の塗布による塗膜部分同士がつながり、隙間が生じないよう形成した。ここで、塗膜は幅４００ｍｍとして形成し、円筒状金型の幅方向における塗膜形成位置は、円筒状金型の幅およびコイル幅の内側とした。
【０１２８】
（比較例１および比較例２）
中空状の円筒状金型と、中空状の円筒状金型内部に回転軸芯を中心に配置されたハロゲンヒーターと、φ１ｍｍ内径のノズルを有して液体を定量吐出できるディスペンサーとを準備した。ここで、円筒状金型は、ＳＵＳ３０４製で、外径３３９．３ｍｍ、幅７００ｍｍであった。
【０１２９】
加熱手段を上記のものへと変更し、下記表２に記載の加熱方式および熱イミド化処理温度へと変更した以外は実施例１と同様にして、各ポリイミドシームレスベルトの製造を行った。
【０１３０】
（比較例３）
中空状の円筒状金型と、円筒状金型の外側下部に設置された、円筒状金型の回転軸と平行な軸に沿って設置されたハロゲンヒーターと、φ１ｍｍ内径のノズルを有して液体を定量吐出できるディスペンサーとを準備した。ここで、円筒状金型は、ＳＵＳ３０４製で、内径３３９．３ｍｍ、幅７００ｍｍであった。
【０１３１】
円筒状金型および加熱手段を上記のものへと変更し、下記表２に記載の加熱方式および熱イミド化処理温度へと変更した以外は実施例４と同様にして、ポリイミドシームレスベルトの製造を行った。
【０１３２】
（比較例４）
実施例１において、塗布方法を下記の方法へと変更し、下記表２に記載の様に塗布面と加熱手段の設置位置との関係、加熱方式、加熱手段および熱イミド化処理温度へと変更した以外は同様にして、ポリイミドシームレスベルトの製造を行った。
【０１３３】
［塗布］
中空状の円筒状金型と、中空状の円筒状金型内部に回転軸芯を中心に配置されたハロゲンヒーターと、φ１ｍｍ内径のノズルを有して液体を定量吐出できるディスペンサーとを準備した。ここで、円筒状金型は、ＳＵＳ３０４製で、内径３３９．３ｍｍ、幅７００ｍｍであった。
【０１３４】
円筒状金型を、回転軸を中心に回転数６０ｒｐｍで回転させ、かつノズルを回転軸方向にノズル送り速度１ｍｍ／ｓで移動させつつ、ノズルから上記調整した塗布液を吐出流量３２ｃｃ／ｍｉｎで吐出して円筒状金型内周面上にらせん状に塗布した。塗膜は、らせん状の塗布による塗膜部分同士がつながり、隙間が生じないよう形成した。ここで、塗膜は、幅４００ｍｍとして形成した。
【０１３５】
（比較例５）
中空状の円筒状金型と、中空状の円筒状金型内部に中空部分へ熱風を吹き付ける送風装置と、φ１ｍｍ内径のノズルを有して液体を定量吐出できるディスペンサーとを準備した。ここで、円筒状金型は、ＳＵＳ３０４製で、外径３３９．３ｍｍ、幅７００ｍｍであった。
【０１３６】
加熱手段を上記のものへと変更し、下記表２に記載の加熱方式および熱イミド化処理温度へと変更した以外は実施例１と同様にして、ポリイミドシームレスベルトの製造を行った。
【０１３７】
（比較例６）
中空の円筒状金型と、円筒状金型の外側下部に設置した円筒状金型の回転軸と平行な軸を中心にらせん状に巻かれたコイルを有する誘導加熱手段と、φ１ｍｍ内径のノズルを有して液体を定量吐出できるディスペンサーとを準備した。ここで、円筒状金型は、ＳＵＳ３０４製で、内径３３９．３ｍｍ、幅７００ｍｍであった。また、誘導加熱手段は、回転軸方向のコイル幅６００ｍｍであった。
【０１３８】
加熱手段を上記のものへと変更し、下記表２に記載の加熱方式および熱イミド化処理温度へと変更した以外は実施例４と同様にして、ポリイミドシームレスベルトの製造を行った。なお、本製造における熱イミド化処理時の円筒状金型と、塗膜と、誘導加熱コイルとの位置関係を表す模式図を図３として示す。図３では、円筒状金型を３００、円筒状金型の内周面を３００Ｂ、塗膜を３０１、円筒状金型の回転軸を３０２、誘導加熱コイルを３０３、円筒状金型の回転軸と平行な軸を３０５としてそれぞれ表す。
【０１３９】
（比較例７）
比較例６において、熱イミド化処理時の平均温度を下記表２に記載の温度に変更した以外は同様にして、ポリイミドシームレスベルトの製造を行った。
【０１４０】
（比較例８）
実施例１において、塗布方法を下記の方法へと変更し、下記表２に記載の塗布面と加熱手段の設置位置との関係、熱イミド化処理温度へと変更した以外は同様にして、ポリイミドシームレスベルトの製造を行った。ここで、乾燥および熱イミド化処理における加熱は、円筒状金型が内部に有する誘導加熱手段ではなく、円筒状金型の外側周囲に設置した誘導加熱手段を用いて行った。また、平均温度および温度分布は、円筒状金型に内蔵された温度センサを用いて測定を行った。
【０１４１】
［塗布］
実施例１と同様の円筒状金型と、らせん状に巻かれたコイルを有する誘導加熱手段と、φ１ｍｍ内径のノズルを有して液体を定量吐出できるディスペンサーとを準備した。
【０１４２】
円筒状金型を、回転軸を中心に回転数６０ｒｐｍで回転させ、かつノズルを回転軸方向にノズル送り速度１ｍｍ／ｓで移動させつつ、ノズルから上記調整した塗布液を吐出流量３２ｃｃ／ｍｉｎで吐出して円筒状金型の外周面上にらせん状に塗布した。塗膜は、らせん状の塗布による塗膜部分同士がつながり、隙間が生じないよう形成した。ここで、塗膜は幅４００ｍｍとして形成した。
【０１４３】
次いで、円筒状金型の外部周囲に、回転軸方向のコイル幅６００ｍｍ、回転軸芯を中心に円筒状金型の外側周囲にらせん状に巻かれた構成として、また円筒状金型の幅方向における塗膜形成位置がコイル幅の内側となるよう誘導加熱手段を設置した。
【０１４４】
（平均温度および面内温度分布の測定方法）
平均温度および面内分布の測定は、実施例１〜３および比較例８に係るシームレスベルトの製造では円筒状金型に内蔵された温度センサを用いて行った。また、温度センサが内蔵されていない円筒状金型を用いた実施例４および比較例１〜７に係るシームレスベルトの製造では、放射型温度計  ＦＴ−Ｈ２０（株式会社キーエンス製）を用いて塗膜面を測定することで行った。なお、本測定の前に、塗膜面の測定において、塗膜面の温度と、円筒状金型の塗膜形成面の温度とが実質的に同一となることは事前に確認している。
【０１４５】
平均温度は、円筒状金型の中心における円周上全体に対して等間隔の４点（円周上の特定の点を０°に対応する点としたときの、０°、９０°、１８０°、２７０°に対応する４点）に対応する位置について、それぞれ塗膜幅全体に対して等間隔に５点（両端２点およびその内側３点の５点）として選択した、計２０点の温度を測定し、その平均値を算出することから求めた。
【０１４６】
また、面内温度分布（％）は、以下のように求めた。まず、平均温度の測定に用いた各点について、平均温度が所望の温度に達した時点から、所望の加熱時間を経過した時点までの間、１分間隔で各時点での平均温度を求めた。また、各平均温度の測定に用いた測定値２０点について、それぞれの最大値（Ｔｍａｘ）（℃）と最小値（Ｔｍｉｎ）（℃）とを求めた。次いで、これらの値と各平均温度（Ｔａｖｅ）の値とを用いて、下記式に従って各時点における面内温度分布（％）をそれぞれ算出した；
面内温度分布（％）＝（Ｔｍａｘ（℃）−Ｔｍｉｎ（℃））／Ｔａｖｅ（℃）×１００
平均温度および面内温度分布の結果を下記表２に示す。ここで、面内温度分布は、平均温度が所望の温度に達した時点から所望の加熱時間を経過した時点までの間での最大値を示し、面内温度分布の列の左欄は、面内温度分布の算出における測定温度の最大値（Ｔｍａｘ）と最小値（Ｔｍｉｎ）との差分の値（℃）を示す。
【０１４７】
＜ポリイミドシームレスベルトの評価＞
（膨れ形状の個数評価）
各シームレスベルト製造直後に、シームレスベルト（周長１０６６ｍｍ×幅３６１ｍｍ）の両面全体を目視で観察し、確認できる膨れ形状の数をカウントした。
【０１４８】
本評価では、膨れ形状が確認されない場合は外観が良好であるとした。各シームレスベルトの評価結果を表２に示す。
【０１４９】
（黒色のハーフトーン画像の画質評価）
画像形成装置ｂｉｚｈｕｂ  ＰＲＥＳＳ（登録商標）  Ｃ１１００（コニカミノルタ株式会社製）のに各ポリイミドシームレスベルトを中間転写ベルトとしてセットして、露光量等を適正化し、２０℃、５０％ＲＨで、イエロー（Ｙ）、マゼンタ（Ｍ）、シアン（Ｃ）、及びブラック（Ｂｋ）の各色の印字率が２．５％の画像を、記録材である中性紙に１００万枚印刷した。その後、Ａ３中性紙の一面全面に黒色のハーフトーン画像（階調１２０）を出力する操作を実施し、得られた可視画像を目視にて確認して、局所的に色が薄い色ムラとなっている画像不良箇所の個数をカウントした。
【０１５０】
本評価では、画像不良個所が確認されない場合は長期使用による均一性が良好であるとした。各シームレスベルトの評価結果を表２に示す。
【０１５１】
【表２】
2018200438.tif 000004
【０１５２】
上記の結果より、本発明に係る製造方法で製造したポリイミドシームレスベルトは、比較例に係る製造方法で製造したポリイミドシームレスベルトと比較して、外観不良の発生および長期使用によるベルト表面の不均一性の発現が顕著に低減することが確認された。
【符号の説明】
【０１５３】
１    画像形成装置、
１Ｙ、１Ｍ、１Ｃ、１Ｋ    感光体、
２Ｙ、２Ｍ、２Ｃ、２Ｋ    帯電手段、
３Ｙ、３Ｍ、３Ｃ、３Ｋ    露光手段、
４Ｙ、４Ｍ、４Ｃ、４Ｋ    現像手段、
４Ｙ１、４Ｍ１、４Ｃ１、４Ｋ１    現像剤担持体、
５Ｙ、５Ｍ、５Ｃ、５Ｋ    一次転写ローラー、
５Ａ    二次転写ローラー、
６Ａ、６Ｙ、６Ｍ、６Ｃ、６Ｋ    クリーニング手段、
７    シームレスベルト状中間転写体形成ユニット、
８    筐体、
１０Ｙ、１０Ｍ、１０Ｃ、１０Ｋ    画像形成ユニット、
１１Ｙ、１１Ｍ、１１Ｃ、１１Ｋ    脂肪酸金属塩を塗布する手段、
２０    給紙カセット、
２１    給紙搬送手段、
２２Ａ、２２Ｂ、２２Ｃ、２２Ｄ    中間ローラー、
２３    レジストローラー、
２４    ベルト式定着装置、
２５    排紙ローラー、
２６    排紙トレイ、
７０    中間転写ベルト、
７１、７２、７３、７４、７６    ローラー、
８２Ｌ、８２Ｒ    支持レール、
２７０    熱ローラー定着器、
Ａ    本体、
Ｐ    記録媒体、
ＳＣ    原稿画像読み取り装置、
１００、２００、３００    円筒状金型、
１００Ａ、２００Ａ、３００Ａ    円筒状金型の外周面
１００Ｂ、２００Ｂ    円筒状金型の内周面
１０１    ノズル、
Ｔ    塗布液、
２０１、３０１    塗膜
２０２、３０２    円筒状金型の回転軸
２０３、３０３    誘導加熱コイル
２０４、    塗膜の幅
３０５    円筒状金型の回転軸と平行な軸。
【図１Ａ】
2018200438.tif 000005
【図１Ｂ】
2018200438.tif 000006
【図２Ａ】
2018200438.tif 000007
【図２Ｂ】
2018200438.tif 000008
【図３】
2018200438.tif 000009
【図４】
2018200438.tif 000010